본 발명은, 기판 상에 형성된 게이트 전극; 상기 게이트 전극 상에 형성된 게이트 절연막; 상기 게이트 절연막 상에 형성된 패시베이션층; 상기 패시베이션층 상에 형성된 반도체층; 및 상기 패시베이션층 및 반도체층 상에 형성된 소스 전극 및 드레인 전극을 포함하는 것을 특징으로 하는 박막 트랜지스터 및 그 제조방법에 관한 것으로서, 본 발명에 따르면, 박막 트랜지스터의 기생 캐패시턴스를 감소시켜 픽셀 전압의 차징 특성을 개선시킬 수 있고, 패널 품질(플리커(flicker) 현상, 잔상, 크로스톡(crosstalk) 등)을 개선시킬 수 있으며, 데이터 부하용량을 줄이고, 데이터 드라이브 IC의 발열을 낮출 수 있고, 소스, 드레인, 픽셀 전극의 제조 공정을 최소화하여 생산성을 극대화할 수 있다.
주어진 문장을 읽고 간략하게 요약해주세요.

문장: 
[ 발명의 명칭 ]
액정표시장치 및 그 제조방법Liquid Crystal Display and the method for manufacturing the same
[ 기술분야 ]
본 발명은 박막 트랜지스터를 포함하는 액정표시장치에 관한 것으로서, 보다 구체적으로는 기생 캐패시턴스를 줄이는 구조의 박막 트랜지스터를 포함하는 액정표시장치에 관한 것이다.
[ 배경기술 ]
박막 트랜지스터는 액정표시장치(Liquid Crystal Display) 등과 같은 디스플레이 장치의 스위칭 소자로서 널리 이용되고 있다.  상기 박막 트랜지스터는 게이트 전극, 액티브층, 소스 전극, 및 드레인 전극을 포함하여 이루어지며, 일반적으로 상기 액티브층으로는 Si 반도체를 주로 이용하고 있다. 하지만, 최근 들어 상기 액티브층으로 산화물 반도체를 이용한 박막 트랜지스터에 대한 관심이 증가되고 있다. 즉, 상기 Si 반도체는 현재 대부분의 대량생산에 적용되고 있지만 초고속 및 초고집적화에 대해서 더 이상 한계를 보이고 있기 때문에 그 대안에 대한 연구가 꾸준히 진행되고 있다. 이와 같은 상황에서, 상기 산화물 반도체는 매우 얇은 두께의 나노미터 수준에서도 그 특성을 유지할 수 있어 상기 Si 반도체의 한계를 극복할 수 있는 차세대 반도체로 관심을 받고 있다. 또한, 산화물 반도체는 광을 투과시킬 수 있어 투명한 표시장치의 구현을 가능하게 할 수 있다. 일반적으로 박막 트랜지스터는 게이트 전극이 상부에 위치하는 탑 게이트(Top gate) 구조와 게이트 전극이 하부에 위치하는 바텀 게이트(Bottom gate) 구조로 나눌 수 있는데, 산화물 반도체를 이용한 박막 트랜지스터의 경우에는, 그 제조 공정상의 문제로 인해서 탑 게이트 구조에 비하여 바텀 게이트(Bottom gate) 구조가 장점을 보이고 있다. 이하에서는, 도면을 참조로 하여 산화물 반도체를 이용한 바텀 게이트 구조의 박막 트랜지스터를 형성하는 방법에 대해 상세히 설명하기로 한다. 도 1a 내지 도 1f는 종래의 실시예에 따른 산화물 반도체를 이용한 바텀 게이트 구조의 박막 트랜지스터의 제조공정을 도시한 공정 단면도이다. 우선, 도 1a에서 알 수 있듯이, 기판(10) 상에 게이트 전극(20)을 형성한다. 다음, 도 1b에서 알 수 있듯이, 상기 기판(10) 및 게이트 전극(20) 상에 게이트 절연막(30)을 적층하고, 상기 게이트 절연막(30) 상에 산화물 반도체층(40) 을 적층하고, 상기 산화물 반도체층(40) 상에 에치 스토퍼(50)를 형성한다.다음, 도 1c에서 알 수 있듯이, 상기 산화물 반도체층(40) 및 에치 스토퍼(50) 상에 오믹콘택층(60)을 형성한다.다음, 도 1d에서 알 수 있듯이, 상기 게이트 절연막(30) 및 상기 오믹콘택층(60) 상에 소스 전극(70a) 및 드레인 전극(70b)을 형성한다. 다음, 도 1e에서 알 수 있듯이, 상기 게이트 절연막(30), 소스 전극(70a) 및 드레인 전극(70b) 상에 패시베이션층(80)을 형성하고, 상기 패시베이션층(80)을 패터닝하여 드레인 콘택홀(85)을 형성한다.다음, 도 1f 공정에서, 드레인 콘택홀(85)을 통해 드레인 전극(70b)과 연결되는 픽셀 전극(90)을 형성한다.그런데, 종래 기술에 있어서 이러한 구조의 박막 트랜지스터는 게이트 전극(20)과 소스 전극(70a) 사이의 거리가 좁아 기생 캐패시턴스 Cgs가 커지고, 게이트 전극(20)과 드레인 전극(70b) 사이의 거리가 좁아 기생 캐패시턴스 Cgd가 커지는 문제가 발생한다.이하에서는, 도면을 참조로 하여 박막 트랜지스터에서 문제되는 기생 캐패시턴스에 대해 상세히 설명하기로 한다. 도 2a 및 도 2b는 각각 종래의 실시예에 따른 박막 트랜지스터에 있어 게이트 부하용량과 데이터 부하용량을 표시하는 평면도이다.우선 도 2a에서 알 수 있듯이, 게이트 부하용량은 게이트 전극용량(Cg), 게이트 라인과 공통전극 사이의 상호간섭 용량(Cg-c), 게이트 라인과 데이터 라인의 중첩 용량(CGD), 게이트 전극과 드레인 전극 사이의 기생용량(Cgd), 게이트 전극과 소스 전극 사이의 기생용량(Cgs), 게이트 라인과 픽셀전극 사이의 상호간섭 용량(Cg-p) 등으로 구성된다. 다음 도 2b에서 알 수 있듯이, 데이터 부하용량은 데이터 라인과 게이트 라인의 중첩용량(CGD), 데이터 라인과 공통전극 사이의 용량(Cd-c), 데이터 라인과 픽셀전극 사이의 상호간섭 용량(Cd-p), 소스 전극과 게이트 전극 사이의 기생용량(Cgs) 등으로 구성된다.이때, 게이트 부하용량과 데이터 부하용량 중 큰 부분을 차지하는 것이 Cgd 및 Cgs 등의 기생 캐패시턴스이고, 이 기생 캐패시턴스로 인하여 차징(charging) 특성에 문제가 발생한다.이하에서는, 도면을 참조로 하여 박막 트랜지스터에서 기생 캐패시턴스에 의해 문제되는 차징 특성에 대해 상세히 설명하기로 한다. 도 3은 종래의 실시예에 따른 박막 트랜지스터에 있어 게이트 전압(Vgate), 데이터 전압(Vdata), 픽셀 전압(Vpxl)를 사용하여 차징 특성을 분석한 파형도이다.도 3에서 알 수 있듯이, 게이트 전압 및 데이터 전압이 동시에 인가된 경우 픽셀 전압이 상승하기 시작한다. 하지만 게이트 라인은 수평방향의 단위 픽셀 수만큼 캐패시터와 저항이 연속적으로 연결된 RC 등가회로로 볼 수 있기 때문에 픽셀 전압에 RC 딜레이가 발생한다. 이에 따라 픽셀 전압은 데이터 전압과 완전하게 일치되지 않는 차징 특성을 보인다. 도 3에 따른 실험에서는 차징비(charging ratio) 97.78%, 킥백전압(ΔVp) 4.36V 를 나타냈다.결국, 종래 기술에 의하면 박막 트랜지스터의 기생 캐패시턴스가 커지는 문제 및 그에 의해 픽셀 전압의 차징 특성이 나빠지는 문제가 발생한다.또한, 기생 캐패시턴스가 커지면 플리커(flicker) 현상, 잔상, 크로스톡(crosstalk) 등이 증가하여 패널 품질이 저하되는 문제가 발생한다.또한, 기생 캐패시턴스가 커지면 이를 포함하는 데이터 부하용량이 증가하고 이로 인해 데이터 드라이브 IC의 발열이 증가한다.
[ 발명의 개요 ]

[ 해결하려는 과제 ]
본 발명은 전술한 종래의 박막 트랜지스터의 문제점을 해결하기 위해 고안된 것으로서, 본 발명은 박막 트랜지스터의 기생 캐패시턴스를 감소시켜 픽셀 전압의 차징 특성을 개선시킬 수 있는 박막 트랜지스터를 포함하는 액정표시장치 및 그 제조방법을 제공함을 목적으로 한다. 본 발명은 박막 트랜지스터의 기생 캐패시턴스를 감소시켜  패널 품질(플리커(flicker) 현상, 잔상, 크로스톡(crosstalk) 등)을 개선시킬 수 있는 박막 트랜지스터를 포함하는 액정표시장치 및 그 제조방법을 제공함을 다른 목적으로 한다. 본 발명은 박막 트랜지스터의 기생 캐패시턴스를 줄여 데이터 부하용량을 감소시켜 데이터 드라이브 IC의 발열을 낮출 수 있는 박막 트랜지스터를 포함하는 액정표시장치 및 그 제조방법을 제공함을 다른 목적으로 한다. 
[ 과제의 해결 수단 ]
본 발명은 상기 목적을 달성하기 위해서, 기판 상에 형성된 게이트 전극; 상기 게이트 전극 상에 형성된 게이트 절연막; 상기 게이트 절연막 상에 형성된 패시베이션층; 상기 패시베이션층 상에 형성된 반도체층; 및 상기 패시베이션층 및 반도체층 상에 형성된 소스 전극 및 드레인 전극을 포함하는 것을 특징으로 하는 박막 트랜지스터를 포함하는 액정표시장치를 제공한다.또한, 본 발명은 기판 상에 형성된 게이트 전극을 형성하는 단계; 상기 게이트 전극 상에 게이트 절연막을 형성하는 단계; 상기 게이트 절연막 상에 패시베이션층을 형성하는 단계; 상기 패시베이션층 상에 반도체층을 형성하는 단계; 상기 패시베이션층 및 상기 반도체층 상에 소스 전극을 형성하는 단계; 및 상기 패시베이션층 및 상기 반도체층 상에 드레인 전극을 형성하는 단계를 포함하는 것을 특징으로 하는 박막 트랜지스터를 포함하는 액정표시장치의 제조방법을 제공한다.
[ 발명의 효과 ]
상기와 같은 본 발명에 따르면 다음과 같은 효과가 있다. 첫째, 박막 트랜지스터의 기생 캐패시턴스를 감소시켜 픽셀 전압의 차징 특성을 개선시킬 수 있다.둘째, 박막 트랜지스터의 기생 캐패시턴스를 감소시켜 패널 품질(플리커(flicker) 현상, 잔상, 크로스톡(crosstalk) 등)을 개선시킬 수 있다. 셋째, 박막 트랜지스터의 기생 캐패시턴스를 감소시켜 데이터 부하용량을 줄이고, 데이터 드라이브 IC의 발열을 낮출 수 있다. 넷째, 소스, 드레인, 픽셀 전극의 제조 공정을 최소화하여 생산성을 극대화할 수 있다. 
[ 도면의 간단한 설명 ]
도 1a 내지 도 1f는 종래의 실시예에 따른 산화물 반도체를 이용한 바텀 게이트 구조의 박막 트랜지스터의 제조공정을 도시한 공정 단면도이다. 도 2a 및 도 2b는 각각 종래의 실시예에 따른 박막 트랜지스터에 있어 게이트 부하용량과 데이터 부하용량을 표시하는 평면도이다.도 3은 종래의 실시예에 따른 박막 트랜지스터에 있어 게이트 전압(Vgate), 데이터 전압(Vdata), 픽셀 전압(Vpxl)를 사용하여 차징 특성을 분석한 파형도이다.도 4는 본 발명의 일 실시예에 따른 박막 트랜지스터를 포함하는 액정표시장치의 평면도이다.도 5는 도 4의 A-A' 라인에 따른 박막 트랜지스터의 단면도이다.도 6은 본 발명의 다른 실시예에 따른 박막 트랜지스터를 포함하는 액정표시장치의 평면도이다.도 7a는 도 6의 A-A' 라인에 따른 박막 트랜지스터의 단면도이다.도 7b는 도 6의 B-B' 라인에 따른 박막 트랜지스터의 단면도이다.도 8a 내지 도 8h는 도 6의 일 실시예에 따른 박막 트랜지스터의 제조공정을 도시한 단면도이다. 
[ 발명을 실시하기 위한 구체적인 내용 ]
이하, 도면을 참조로 본 발명의 바람직한 실시예에 대해서 상세하게 설명하기로 한다.003c#박막 트랜지스터003e#도 4는 본 발명의 일 실시예에 따른 박막 트랜지스터를 포함하는 액정표시장치의 평면도이다.도 4에서 알 수 있듯이, 본 발명에 따른 박막 트랜지스터를 포함하는 액정표시장치는 데이터 라인(320), 데이터 단자(350), 게이트 전극(200), 게이트 라인(250), 반도체층(500), 소스 전극(800a), 드레인 전극(800b), 픽셀 전극(700), 픽셀 영역부(P) 및 공통 라인(900)을 포함한다.데이터 라인(320)은 세로로 배열된다. 상기 데이터 라인(320)은 곧은 직선으로 도시되었지만, 반드시 그에 한정되는 것은 아니고, 굽은 직선으로 배열될 수도 있다.데이터 단자(350)는 상기 데이터 라인(320)에서 가로 방향으로 돌출되어 형성된다.게이트 라인(250)은 가로 방향으로 배열된다. 또한 상기 게이트 라인(250)과 상기 데이터 라인(320)이 서로 교차 배열되어 픽셀 영역부(P)를 정의한다.게이트 전극(200)은 게이트 라인(250)에서 분기되어 상기 데이터 단자(350)로부터 소정의 이격된 거리에 형성된다.반도체층(500)은 상기 게이트 전극(200) 상에서 가로 방향으로 게이트 전극(200)을 가로질러 형성된다.소스 전극(800a)은 상기 데이터 단자(350) 및 상기 반도체층(500) 상에 형성된다. 소스 전극(800a)은 데이터 단자(350) 상에 형성된 데이터 콘택홀(450)을 통해 상기 데이터 단자(350)와 연결된다.상기 소스 전극(800a)의 형태는 U자형 등과 같이 당업계에 공지된 다양한 형태로 변경될 수 있다.드레인 전극(800b)은 반도체층(500)을 사이에 두고 상기 소스 전극(800a)과 마주하도록 형성된다. 또한, 상기 소스 전극(800a)의 형태가 U자형으로 이루어진 경우, 드레인 전극은(800b) U자형의 골(valley) 내로 삽입된 구조로 형성된다.픽셀 전극(700)은 투명도전체로 형성되며, 상기 드레인 전극(800b)과 연결된다. 또한, 픽셀 전극(700)은 상기 게이트 라인(250)과 상기 데이터 라인(320)이 서로 교차 배열되어 형성된 픽셀 영역부(P)에서 당업계에 공지된 다양한 형태로 변경될 수 있다. 공통 라인(900)은 상기 픽셀 전극(700)과 함께 전계를 형성하여 액정층의 배열을 조절한다. 또한 공통 라인(900)은 상기 픽셀 전극(700)의 변형에 맞추어 픽셀 영역부(P)에서 당업계에 공지된 다양한 형태로 변경될 수 있다. 상세하게 설명하면, 픽셀 영역부(P)는 액정표시장치의 액정층의 배열을 조절하는 방식에 따라 TN(Twisted Nematic) 모드, VA(Vertical Alignment) 모드 및 IPS(In Plane Switching) 모드 등에 맞게 다양한 형태로 변경될 수 있다. 이때, 모드에 따라 공통 라인(900)은 본 발명에 따른 박막 트랜지스터가 형성된 기판에서 제외될 수도 있다.도 5는 도 4의 A-A' 라인에 따른 박막 트랜지스터의 단면도이다.도 5에서 알 수 있듯이, 본 발명에 따른 박막 트랜지스터는 기판(100), 게이트 전극(200), 게이트 절연막(300), 데이터 단자(350), 패시베이션층(400), 반도체층(500), 픽셀 전극(700), 소스 전극(800a) 및 드레인 전극(800b)을 포함한다.기판(100)은 유리 또는 투명한 플라스틱을 사용하여 이루어질 수 있다. 게이트 전극(200)은 기판(100) 상에 형성되며, 도전성 물질로 구성된다. 게이트 절연막(300)은 상기 기판(100) 및 게이트 전극(200) 상에 형성되며, 실리콘 산화막(SiOx) 또는 실리콘 질화막(SiNx)으로 구성될 수 있다.데이터 단자(350)는 상기 게이트 절연막(300) 상에 형성되며, 도전성 물질로 구성된다. 다만, 도 5는 데이터 단자(350)와 소스 전극(800a)을 연결시키는 일 실시예를 설명한 것이지 게이트 절연막(300) 위에 데이터 단자(350)를 형성해야만 하는 것을 한정하고자 함은 아니다. 따라서 필요에 따라 데이터 단자(350)를 형성하는 위치(레이어)는 변경될 수 있다.패시베이션층(400)은 상기 게이트 절연막(300) 상에 형성되며, 실리콘 산화막(SiOx) 또는 실리콘 질화막(SiNx)으로 구성될 수 있다. 패시베이션층(400)은 상기 게이트 전극(200)과 반도체층(500) 사이에 형성된다. 이에 따라, 패시베이션층(400)은 게이트 전극(200)과 소스 전극(800a) 사이의 거리를 증가시키고, 게이트 전극(200)과 드레인 전극(800b) 사이의 거리를 증가시킨다. 이때, 마주보는 양 전극 간 캐패시턴스(C)는 다음의 수학식 1에 따라 정의된다.이때,ε은 유전율, A는 전극의 넓이, d는 전극간 거리를 나타낸다.따라서, 패시베이션층(400)은 게이트 전극(200)과 소스 전극(800a) 사이의 거리를 증가시켜 Cgs를 감소시키고, 게이트 전극(200)과 드레인 전극(800b) 사이의 거리를 증가시켜 Cgd를 감소시키는 기능을 수행한다. 또한, Cgd 및 Cgs가 감소됨에 따라 이를 포함하고 있는 게이트 부하용량(Cgate)과 데이터 부하용량(Cdata)도 함께 감소된다.결국, 게이트 부하용량과 데이터 부하용량이 감소됨에 따라 RC 딜레이값에도 영향을 미치고, 이에 따라 픽셀 전압의 차징 특성이 개선된다.또한, 박막 트랜지스터의 기생 캐패시턴스가 감소됨에 따라 패널 품질(플리커(flicker) 현상, 잔상, 크로스톡(crosstalk) 등)이 개선된다.또한, 데이터 부하용량이 감소됨에 따라 데이터 드라이브 IC의 발열 문제가 개선된다.데이터 콘택홀(450)은 상기 데이터 단자(350) 상에 패시베이션층(400)을 패터닝하여 형성되며, 데이터 단자(350)과 소스 전극(800a)의 연결통로로 기능한다.반도체층(500)은 상기 패시베이션층(400) 상에 형성되며 상기 게이트 전극(200) 위에 대응되는 부분에 위치한다. 반도체층(500)은 폴리 실리콘(poly Si) 또는 산화물(Oxide)로 구성될 수 있다.반도체층(500)은 게이트 전극(200)에 게이트 전압이 인가되면, 소스 전극(800a)과 드레인 전극(800b)에 전류가 흐를 수 있는 채널을 형성하는 기능을 수행한다.소스 전극(800a) 및 드레인 전극(800b)은 상기 패시베이션층(400) 및 반도체층(500) 상에서 형성되며, 반도체층(500) 상에서 분리되어 이격된다.소스 전극(800a)은 데이터 콘택홀(450)을 통해서 데이터 단자(350)와 연결된다. 따라서 데이터 라인(320 : 도4 참조)을 통해 인가된 전압은 데이터 단자(350)를 지나 박막 트랜지스터의 소스 전극(800a)으로 전달된다.드레인 전극(800b)은 반도체층(500) 상에 소스 전극(800a)과 마주보고 형성되며 픽셀 전극(700)과 연결된다. 이때, 드레인 전극(800b)을 형성함과 동시에 픽셀 전극(700)도 동일한 재료에 의해 같은 레이어 상에서 일체로 형성될 수 있다. 이에 따라 드레인 전극(800b)과 픽셀 전극(700)을 따로 형성하지 않아도 되므로 공정이 단순화될 수 있다.또한, 소스 전극(800a) 및 드레인 전극(800b)은 픽셀 전극(700)의 형성과 동시에 형성될 수 있다. 즉, 소스 전극(800a), 드레인 전극(800b), 픽셀 전극(700)을 모두 동시에 형성할 수 있다. 이에 따라 소스 전극(800a), 드레인 전극(800b) 및 픽셀 전극(700)을 따로 형성하지 않아도 되므로 공정이 단순화될 수 있다.소스 전극(800a) 및 드레인 전극(800b)은 픽셀 전극(700)이 사용하는 재료인 투명도전체로 형성될 수 있으며, 상기 투명도전체는 ITO를 사용할 수 있다.도 6은 본 발명의 다른 실시예에 따른 박막 트랜지스터를 포함하는 액정표시장치의 평면도이다.도 6에서 알 수 있듯이, 본 발명에 따른 박막 트랜지스터를 포함하는 액정표시장치는 게이트 전극(200), 게이트 라인(250), 데이터 라인(320), 데이터 단자(350), 반도체층(500), 소스 전극(800a), 드레인 전극(800b), 픽셀 전극(700), 공통 라인(900) 및 공통 전극(910)을 포함한다.데이터 라인(320)은 세로로 배열된다. 상기 데이터 라인(320)은 곧은 직선으로 도시되었지만, 반드시 그에 한정되는 것은 아니고, 굽은 직선으로 배열될 수도 있다.데이터 단자(350)는 상기 데이터 라인(320)에서 가로 방향으로 돌출되어 형성된다.게이트 라인(250)은 가로 방향으로 배열된다. 또한 상기 게이트 라인(250)과 상기 데이터 라인(320)이 서로 교차 배열되어 픽셀 영역을 정의한다.반도체층(500)은 상기 게이트 라인(200) 상에 형성된다. 상기 반도체층(500)은 폴리 실리콘(poly Si) 또는 산화물(Oxide)로 구성될 수 있다.에치 스토퍼(600)는 상기 반도체층(500) 상에 형성된다. 이때, 에치 스토퍼(600)는 가로 방향 끝부분을 일부 노출시켜, 소스 전극(800a) 및 드레인 전극(800b)이 반도체층(500)과 접촉할 수 있도록 한다.소스 전극(800a)은 상기 데이터 단자(350) 및 상기 반도체층(500) 상에 형성된다. 소스 전극(800a)은 데이터 단자(350) 상에 형성된 데이터 콘택홀(450)을 통해 상기 데이터 단자(350)와 연결된다.  상기 소스 전극(800a)의 형태는 U자형 등과 같이 당업계에 공지된 다양한 형태로 변경될 수 있다.드레인 전극(800b)은 상기 소스 전극(800a)과 마주하도록 형성된다. 또한, 상기 소스 전극(800a)의 형태가 U자형으로 이루어진 경우, 드레인 전극은(800b) U자형의 골(vallry) 내로 삽입된 구조로 형성된다.픽셀 전극(700)은 상기 드레인 전극(800b)과 연결된다. 또한, 픽셀 전극(700)은 세로 방향으로 분기된 복수의 막대 형상을 포함한다. 다만 복수의 막대 형상은 당업계에 공지된 다양한 형태로 변경될 수 있다.공통 라인(900)은 게이트 라인(250)과 평행하게 가로 방향으로 형성되며, 공통 전극(910)과 연결된다.공통 전극(910)은 공통 전극 콘택홀(950)을 통해서 공통 라인(900)과 연결된다. 또한, 픽셀 전극(700)과 공통 전극(910)은 동일 레이어에서 교대로 형성되어 IPS 모드의 전계를 형성한다.도 7a는 도 6의 A-A' 라인에 따른 박막 트랜지스터의 단면도이다.이하 도 7a에 따라 박막 트랜지스터를 설명하되 도 5의 설명과 중복되는 부분은 생략하도록 한다.도 7a에서 알 수 있듯이, 본 발명에 따른 박막 트랜지스터는 기판(100), 게이트 전극(200), 게이트 절연막(300), 데이터 단자(350), 패시베이션층(400), 반도체층(500), 에치 스토퍼(600), 픽셀 전극(700), 소스 전극(800a), 드레인 전극(800b)을 포함한다.기판(100)은 유리 또는 투명한 플라스틱을 사용하여 이루어질 수 있다. 게이트 전극(200)은 기판(100) 상에 형성된다. 게이트 절연막(300)은 상기 기판(100) 및 게이트 전극(200) 상에 형성되며, 실리콘 산화막(SiOx) 또는 실리콘 질화막(SiNx)으로 구성될 수 있다.데이터 단자(350)는 상기 게이트 절연막(300) 상에 형성되며, 도전성 물질로 구성된다. 패시베이션층(400)은 상기 게이트 절연막(300) 상에 형성되며, 실리콘 산화막(SiOx) 또는 실리콘 질화막(SiNx)으로 구성될 수 있다. 패시베이션층(400)은 상기 게이트 전극(200)과 반도체층(500) 사이에 형성된다. 이에 따라, 패시베이션층(400)은 게이트 전극(200)과 소스 전극(800a) 사이의 거리를 증가시키고, 게이트 전극(200)과 드레인 전극(800b) 사이의 거리를 증가시킨다. 따라서, 패시베이션층(400)은 게이트 전극(200)과 소스 전극(800a) 사이의 거리를 증가시켜 Cgs를 감소시키고, 게이트 전극(200)과 드레인 전극(800b) 사이의 거리를 증가시켜 Cgd를 감소시키는 기능을 수행한다. 또한, Cgd 및 Cgs가 감소됨에 따라 이를 포함하고 있는 게이트 부하용량(Cgate)과 데이터 부하용량(Cdata)도 함께 감소된다.결국, 게이트 부하용량과 데이터 부하용량이 감소됨에 따라 RC 딜레이값에도 영향을 미치고, 이에 따라 픽셀 전압의 차징 특성이 개선된다.또한, 박막 트랜지스터의 기생 캐패시턴스가 감소됨에 따라 패널 품질(플리커(flicker) 현상, 잔상, 크로스톡(crosstalk) 등)이 개선된다.또한, 데이터 부하용량이 감소됨에 따라 데이터 드라이브 IC의 발열 문제가 개선된다.반도체층(500)은 상기 패시베이션층(400) 상에 형성되며 상기 게이트 전극(200) 위에 대응되는 부분에 위치한다. 반도체층(500)은 폴리 실리콘(poly Si) 또는 산화물(Oxide)로 구성될 수 있다.한편, 반도체층(500)은 액티브층(520) 및 오믹콘택층(540)을 포함하여 형성될 수 있다.액티브층(520)은 폴리 실리콘(poly Si) 또는 산화물(Oxide)로 구성될 수 있다. 액티브층(520)은 게이트 전극(200)에 게이트 전압이 인가되면, 소스 전극(800a)과 드레인 전극(800b)에 전류가 흐를 수 있는 채널을 형성하는 기능을 수행한다..오믹콘택층(540)은 소스 전극(800a) 및 드레인 전극(800b)과 액티브층(520) 사이의 전기접촉저항을 감소시켜 캐리어 주입이 원활하게 될 수 있도록 하며 홀(hole)이 액티브층(520) 외부로 빠져나가는 것을 방지한다. 액티브층(520)이 산화물인 경우 오믹콘택층(540)은 산소 함량이 적은 전도성 산화물일 수 있다.에치 스토퍼(600)는 상기 반도체층(500) 상에 형성된다. 에치 스토퍼(600)는 식각 과정 등에서 반도체층(500)의 손상을 방지할 수 있다.소스 전극(800a) 및 드레인 전극(800b)은 상기 패시베이션층(400) 및 반도체층(500) 상에서 형성되며, 상기 에치 스토퍼(600) 상에서 분리되어 이격된다.소스 전극(800a)은 데이터 콘택홀(450)을 통해서 데이터 단자(350)와 연결된다. 드레인 전극(800b)은 에치 스토퍼(600) 상에서 소스 전극(800a)과 마주보고 형성되며 픽셀 전극(700)과 연결된다. 이때, 드레인 전극(800b)을 형성함과 동시에 픽셀 전극(700)도 동일한 재료에 의해 같은 레이어 상에서 일체로 형성될 수 있다. 이에 따라, 드레인 전극(800b)과 픽셀 전극(700)을 따로 형성하지 않아도 되므로 공정이 단순화될 수 있다.또한, 소스 전극(800a) 및 드레인 전극(800b)은 픽셀 전극(700)의 형성과 동시에 형성될 수 있다. 즉, 소스 전극(800a), 드레인 전극(800b), 픽셀 전극(700)을 모두 동시에 형성할 수 있다. 이에 따라 소스 전극(800a), 드레인 전극(800b) 및 픽셀 전극(700)을 따로 형성하지 않아도 되므로 공정이 단순화될 수 있다.또한, 상기 소스 전극(800a) 및 드레인 전극(800b)은 픽셀 전극(700)이 사용하는 재료인 투명도전체로 형성될 수 있으며, 상기 투명도전체는 ITO를 사용할 수 있다.도 7b는 도 6의 B-B' 라인에 따른 박막 트랜지스터의 단면도이다.도 7b에서 알 수 있듯이, 본 발명에 따른 박막 트랜지스터는 기판(100), 게이트 라인(250), 게이트 절연막(300), 패시베이션층(400), 픽셀 전극(700), 공통 라인(900) 및 공통 전극(910)을 포함한다.기판(100)은 유리 또는 투명한 플라스틱을 사용하여 이루어질 수 있다. 게이트 라인(250)은 상기 기판(100) 상에 형성되며, 도전성 물질로 구성된다.공통 라인(900)은 상기 기판(100) 상에 형성되며, 상기 게이트 라인(250)과 동일한 레이어에 형성된다.게이트 절연막(300)은 상기 기판(100), 게이트 라인(200) 및 공통 라인(900) 상에 형성되며, 실리콘 산화막(SiOx) 또는 실리콘 질화막(SiNx)으로 구성될 수 있다. 패시베이션층(400)은 상기 게이트 절연막(300) 상에 형성되며, 실리콘 산화막(SiOx) 또는 실리콘 질화막(SiNx)으로 구성될 수 있다. 픽셀 전극(700)은 상기 패시베이션층(400) 상에 미리 설정된 간격으로 이격되어 형성된다.공통 전극(910)은 상기 픽셀 전극(700)이 이격된 사이 사이마다 형성되어, 픽셀 전극(700)과 함께 IPS 모드의 전계를 형성한다.공통 전극 콘택홀(950)은 공통 라인(900)에 대응하는 게이트 절연막(300) 및 패시베이션층(400)을 패터닝하여 형성한다. 상기 공통 전극 콘택홀(950)을 통하여 공통 라인(900)과 공통 전극(910)이 연결된다.003c#박막 트랜지스터 제조방법003e#도 8a 내지 도 8h는 도 6의 일 실시예에 따른 박막 트랜지스터의 제조공정을 도시한 단면도이다.우선, 도 8a에서 알 수 있듯이, 기판(100) 상에 게이트 전극층(200a)을 형성한다. 게이트 전극층(200a)은 스퍼터링(sputtering) 방식 등으로 형성되며, 상기 게이트 전극(200)은 몰리브덴(Mo), 알루미늄(Al), 크롬(Cr), 금(Au), 티타늄(Ti), 니켈(Ni), 네오듐(Nd), 구리(Cu), 또는 그들의 합금으로 이루어질 수 있으며, 상기 금속 또는 합금의 단일층 또는 2층 이상의 다중층으로 이루어질 수도 있다. 다음, 도 8b에서 알 수 있듯이, 기판(100) 상에 게이트 전극(200)을 형성한다. 게이트 전극(200)은 상기 게이트 전극층(200a) 상에 포토 레지스트(PR)를 도포하고 노광, 현상 및 식각하는 소위 포토리소그라피(Phothlithography) 공정을 통해 형성될 수 있다.다음, 도 8c에서 알 수 있듯이, 기판(100) 및 게이트 전극(200) 상에 게이트 절연막(300)을 형성한다.게이트 절연막(300)은 플라즈마 가속 화학 기상 증착(Plasma Enhanced Chemical Vapor Deposition : PECVD) 방법 등을 사용하여 형성할 수 있으며, 실리콘 질화물(SiNx) 또는 실리콘 산화물(SiOx)로 이루어질 수 있다.다음, 도 8d에서 알 수 있듯이, 게이트 절연막(300) 상에 데이터 단자(350)를 형성한다. 데이터 단자(350)는 도전성물질을 스퍼터링(sputtering) 방식 등으로 형성되며, 포토리소그라피 공정을 통해 패터닝될 수 있다.다음, 도 8e에서 알 수 있듯이, 게이트 절연막(300) 상에 패시베이션층(400)을 형성한다. 패시베이션층(400)은 플라즈마 가속 화학 기상 증착(Plasma Enhanced Chemical Vapor Deposition : PECVD) 방법 등을 사용하여 형성할 수 있으며, 실리콘 질화물(SiNx) 또는 실리콘 산화물(SiOx)로 이루어질 수 있다. 이때, 데이터 단자(350) 상에 형성된 패시베이션층(400)을 패터닝하여 데이터 콘택홀(450)을 형성할 수 있다.다음, 도 8f에서 알 수 있듯이, 패시베이션층(400) 상에 액티브층(520)을 형성한다. 액티브층(520)은 폴리 실리콘(poly Si) 또는 산화물(Oxide)로 구성될 수 있고, 산화물의 경우 스퍼터링(sputtering) 및 증발법(evaporation)을 포함하는 물리 기상 증착(Physical Vapor Deposition : PVD) 등으로 형성될 수 있다.또한, 액티브층(520) 상에 실리콘 질화물(SiNx) 등으로 구성된 박막을 형성하고 이를 패터닝하여 에치 스토퍼(600)를 형성한다.에치 스토퍼(600)는 식각 공정에 있어 액티브층(520)을 보호하는 역할을 수행하므로 액티브층(520)의 두께를 에치 벡(E/B) 구조에 비하여 얇게 형성할 수 있다.한편, 액티브층(520)이 산화물(Oxide)로 구성된 경우 액티브층(520)의 보호를 위해 일반적으로 에치 스토퍼 구조를 채택하지만, 본 발명이 반드시 에치 스토퍼(600) 구조로 형성되어야만 하는 것은 아니며 액티브층(520)의 특성에 따라 에치 벡 구조에서도 적용가능하다. 다음, 도 8g에서 알 수 있듯이, 액티브층(520) 및 에치 스토퍼(600) 상에 오믹콘택층(540) 형성을 위한 박막을 형성하고, 이를 액티브층(520)과 함께 패터닝하여 오믹콘택층(540)을 형성한다. 오믹콘택층(540)은 에치 스토퍼(600)를 사이에 두고 이격된다. 오믹콘택층(540)은 소스 전극(800a) 및 드레인 전극(800b)과 액티브층(520) 사이의 전기접촉저항을 감소시켜 캐리어 주입이 원활하게 될 수 있도록 하며 홀(hole)이 액티브층(520) 외부로 빠져나가는 것을 방지한다. 액티브층(520)이 산화물인 경우 오믹콘택층(540)은 산소 함량이 적은 전도성 산화물일 수 있다.다음, 도 8h에서 알 수 있듯이, 패시베이션층(400), 반도체층(500), 에치 스토퍼(600) 상에서 에치 스토퍼(600)를 사이에 두고 이격되는 소스 전극(800a) 및 드레인 전극(800b)을 형성한다. 소스 전극(800a) 및 드레인 전극(800b)은 스퍼터링 방법 등으로 적층할 수 있으며 포토리소그라피 방식으로 형성할 수 있다.상기 드레인 전극(800b)은 픽셀 전극(700)과 연결되는데, 이때, 드레인 전극(800b)을 형성함과 동시에 픽셀 전극(700)도 동일한 재료에 의해 같은 레이어 상에서 일체로 형성될 수 있다. 이에 따라 드레인 전극(800b)과 픽셀 전극(700)을 따로 형성하지 않아도 되므로 공정이 단순화될 수 있다.또한 소스 전극(800a)도 드레인 전극(800b) 및 픽셀 전극(700)의 형성과 동시에 일체로 형성될 수 있다. 즉, 필요에 따라 소스 전극(800a), 드레인 전극(800b), 픽셀 전극(700)을 모두 동시에 형성할 수 있다.또한 상기 소스 전극(800a) 및 드레인 전극(800b)은 픽셀 전극(700)이 사용하는 재료인 투명도전체로 형성될 수 있으며, 상기 투명도전체는 ITO를 사용할 수 있다.
[ 부호의 설명 ]
100 - 기판 					200 - 게이트 전극300 - 게이트 절연막			350 - 데이터 단자400 - 패시베이션층			450 - 데이터 콘택홀500 - 반도체층				520 - 액티브층540 - 오믹콘택층				600 - 에치 스토퍼700 - 픽셀 전극				800a - 소스 전극				800b - 드레인 전극900 - 공통 라인				910 - 공통 전극950 - 공통 전극 콘택홀